6, ,,279 2°06'56 1 La proscrit g invention so rapporte d'une manière générale à des objets on caoutchouc, ainsi qu'à des procédés pour les fabriquer. Plus particulièronont, elle se rapporte à des gants en caoutchouc pour chirurgiens présentant des caractéristiques do surface 5 internes différentes dos caractéristiques de surface externes, ces caractéristiques différentes étant communiquées/~x.x gants par un nouveau procédé de fabrication. Les gants de chirurgiens réalisés en caoutchouc à l'aide de techniques classiques présentent une nature collante naturelle qui 10 les fait adhérer à la nain et aux doigts et qui rend difficile leur enfilage. Pour supprimer cette difficulté, il est courant de "saupoudrer" les gants avec une poudre ou poussière lubrifiante nnti-friction, telle que de l'amidon do nais, qui sert de lubrifiant de surface. Cette poudre lubrifiante anti-friction est placée cou-15 raniment sur les gants en caoutchouc des chirurgiens pendant leur processus de fabrication et aide à enlever les gants de la forme ou mandrin en forme de main sur laquelle ils sont formés par trempage et mûrissement. Du fait que les -gants sont retournés lorsqu'ils sont enlevés des formes, l'application de poussière à leur surface 20 extérieure supprime tout collage par adhérence lorsque le gant est , enlevé. Bien que les gants et la poudre lubrifiante qui leur a été appliquée soient stérilisés avant de les utiliser, il existe cependant un risque de produire un granulome si les poudres lubrifiantes 25 sont mises en contact avec une ouverture chirurgicale. Par suite, il est extrêmement souhaitable de supprimer autant do poudre que. cela est possible sur la surface extérieure du gant. Dans ce but, on fait basculer ou vibrer couramment les gants après leur avoir appliqué la poudre lubrifiante pour essayer d ' enlever la poudre en 30 excès de leur surface extérieure0 Cependant, du fait de la nature collante de la surface, une quantité importante de poudre reste et ne peut être enlevée. Même en rinçant les surfaces extérieures des gants dans de l'alcool, de l'eau ou des solutions salines stériles, on n'arrive pas à enlever la totalité de la poudre qui est 35 accumulée sur les surfaces dos gants. En conséquence, la présente invention a pour but de fournir • - des gants pour chirurgiens présentant une surface interne lubrifiée et une surface externe à pou près ennpièter-îent exempte de lubrifiant, 40 - un procédé de fabrication dos gants de chirurgiens permet- BAD Orvtv^.rtAL M ,1270 2006,56 2 tant d'iirbroduiro dos poudres lubrifiant03 'uniquement sur l'une des surfaces dus gants. D'autres avantages ot caractéristiques de la présente invention ressortiront au cours de la description détaillée qui va sui-5 vre, faite en regard du dessin annexé qui donne à titre explicatif, nais nullement lir.itatif, une f:rno de réalisation conforme à 1'invention. Sur ce dessin, la" figure 1 est une vue schématique représentant un gant pour 10 chirurgien mis initialornent en forme sur un nandrin ou forme ; la figure 2 est une autre vue schériatiquo représentant le gant enlevé de la forme ; et la figure 3 est une vue en perspective du gant enlevé, représentant une partie retroussée pour mettre à découvert la surface 15 interne. En se reportant maintenant au dessin, on forme des gants pour chirurgiens en commençant par tremper la forme 10 en forme de nain dans un coagulant pour du latex de caoutchouc naturel et ensuite en trempant la forme dans une solution de latex do caoutchouc 20 pendant une durée suffisante pour former un gant 11 d'épaisseur voulue sur la forme. A la suite de l'opération de trempage, divers traitements, tels que le lessivage des gants, peuvent ôtre effectués et ensuite on laisse les gants sécher. 25 Pendant qu'ils se trouvent encore sur lois formes, les gants, suivant la présente invention, sont halogènes pour modifier suffisamment leurs caractéristiques de surface pour que la poussière de lubrification n'y adhère pas. Du fait des effets nuisibles que peut avoir une halogénation exagérée sur dos objets on caoutchouc, 30 l'opération doit Ôtre réglée d'une façon assez précise do manière à n'halogéner la .surface naturelle que dans la mesure nécessaire pour produira une- surface sur laquelle les poudres lubrifiantes n'adhèrent pas» Geci est effectué suivant le procédé préféré de l'invention en introduisant le gant se trouvant sur la forme dans 35 une solution contenant un halogène. Do cette manière, l'importance de l'halogénation de la surface du gant en caoutchouc formé peut ôtre vêgLé-j avec précision par la durée de trempage ut aar la concentration des composants d'halogénation. les composants d'halo-génation préférés sont choisis parmi le chlore ot lo brome. 40 A la s-iite du trempage de la surface du gant, ce dernier BAD ORIGINAL 69 11279 2006156 peut ôtro rincé en ca s do besoin pour enlever les matières on excès, puis séché. Pendant l'opération 'd1 enlever:ont à partir do la forr;e qu'on voit sur la fir'rire 2, unj 'oudre lubrifiante ou do saupoudrage 12 5 vist appliquée aa gant 11. la poudra do sa.upoudr.aso courante utilisée ost un amidon do nais stérilisable du type qui peut ôtro absorbé biologicucr.ont ot oui conviant pour lubrifier les .jarres de chirurgiens. Lorsque le .gant est enlevé, il est retourné, Après 1'enlèveront à partir de la forme, le gant est ramené à sa position 10 normale et basculé pour éliminer do sa surface extérieure la poudra lubrifiante. L'objet résultant _.st un gant de chirurgien, tel que celui qu'on voit sur l.a figura 3, dmt la surfa.ee intérieure 13 est saupoudrée et dont la surface extérieure est à peu ^-rès exempte de poussière. Le pou do poudre restant peut ôtre enlevée facilement 15 par rinçage dans une solution saline, d'eau ou d'alcool stérile, comne prescrit souvent pour les processus précédant une opération, L'exemple suivant sert à illustrer l'invention ot à indiquer les conditions particulières qui peuvent ôtre utilisées pour fabriquer doux gants do chirurgiens terminés. 20 On a préparé un certain nombre de gants do chirurgiens en trempant des forr.es dans un mélange do latex de caoutchouc naturel composé suivant le processus classique. Le nélanse présentait la composition suivante : COMPOSANTS PARUES SET POIDS 25 Matière solide du latex 100 parties Soufre 1 partie Oxyde de zinc 1/2 partie Sel de zinc de aercapto benzothiazole . 1 partie Diméthyldithiocarbpxiate de zinc 1 /2 partie. 30 4,4'-Thiobis (6 - tert-butyl-m-crésol) 1/2 partie Eau en quantité suffisante pour -.mener la teneur totale en np-tièro solide à environ 45 i°» On a laissé ensuite les gants mûrir sur leurs formes. Les formes portant los gants de chirurgiens ont été ensuite trempés 35 pendant une duréo de 30 secondes dans une solution aqueus- contenant 1200 ppn de chlore gazeux. On a laissé- séoher les gants. On les a. ensuite saupoudré et an les a enlevé dos formes, puis on les a basculés pour enlever la poussière oh excès et ensuite on les a retourné. On a basculé a 40 nouveau les gants /n présence d'un jet d'air pour enlever la pous- BAD ORIGINAL 11279 2006156 sièrc- on excès de leurs surfaeos extérieures. l'oxnne-n indiqué que l'intérieur dos gants oor.tonn.it ur.u quantité suffisante de por dro lubrifiaiito On a trouv' que !.. 3 ,:ats traités suivant lo "rooessus indique ci—dossus ccnton,aient vntrv 0,002 et 0,008 grar.mo do poudre à l'extérieur ot entre 0,050 et 0,150 grnœe à l'intérieur. On a trouve que dos eants conparab3.es qui n'avaient pas été traités dans la solution contenant'du- chloro contenaient entre 0,1 à 0,15 gramme do poudre à l'extérieur et entre 0,13 ot 0,2 grande à l'intérieur. Il va d; soi que la pré sente- invention n' r été décrite ot roprégantée- qu'à titre explicatif, r.ais nullement liraita'cif, et qu'elle est susceptible do diverses variantes sans sortir de son cadre. BAD ORIGINAL 69 11279 2006156 5 KS'QiroXOÀM0H3 1. Procédé de fabrication d'un gant de chirurgien ou un gant semblable saupoudré à l'aide d'une poudre anti-friction sur un côté seulement, caractérisé en ce qu'il conprend les étapes suivantes : 5 tremper une forno du gant dans une solution de latex de caoutchouc pour déposer une pellicule sur la. forme ; mûrir le ca.outch.ouc déposé pour vulcaniser la pellicule ; halogéner la surface extérieure du gant d'une nanière suffisante pour rendre cette surface non adhérente vis-à-vis des poudres anti-friction ; enlever le gant de la 10 forme ot lui appliquer line poudre anti-friction ; basculer le gant pour enlever la poussière de sa surface halogénée. 2. Procédé suivant la revendication 1, caractérisé en ce que l'opération d'halo ^énation :st constituée par une chlorurc.tion. 3» Procédé suivant la revendication 2, caractérisé en ce quu 15 l'opération do chloruration consiste à tremper le gant dans une solution aqueuse contenant du chlore, 4. Procédé suivant la revendication 3, carp.ctérisé en ce que la solution contient environ 1200 ppn de chlore gazeux dissous et que le gant est trempé dans cette solution pendant environ 30 se- 20 condes, 5. Procédé suivant la. revendication 1, caractérisé en ce que le gant est rincé dans une solution stérile avant de l'utiliser, 6. Gant en caoutchouc fabriqué au moyen d'un procédé suivant la revendication 1, caractérisé en ce qu'il présente une surface 25 extérieure exempte de poussière formée sur lui par halogénation afin de rendre cette surface non adhérente vie-à-vis d'une poudre antifriction et une surface intérieure qui est saupoudrée avec une poudre anti-friction on quantité suffisante pour faciliter son enfilage. BAD ORIGNAL \